(57)【要約】  本開示の一態様に係る方法は、外輪、内輪、及び転動体を備える軸受部に、環状のシールを溶接により取り付ける。シールは、外輪２０の側面２５に溶接により取り付けられるステンレス製の環状の芯金４１と、芯金４１の全体に設けられた接着剤５０を介して芯金４１の内輪側の一部に固定されたゴム製のリップとを有する。側面２５に芯金４１を重ねた状態とし、側面２５と芯金４１との間が接合面Ｊとなるようにして、芯金４１の表て面４４ａからレーザ溶接を行なう。溶接工程では、芯金４１がステンレス製であることにより、芯金４１と外輪２０との間の接合面Ｊの周囲の金属が溶融するよりも先に接合面Ｊに存在する接着剤５０を溶接の熱により分解させる。
2019181020.tif 000002
【特許請求の範囲】
【請求項１】
軌道輪としての外輪及び内輪、前記外輪と前記内輪との間に介在する複数の転動体、並びに、前記外輪と前記内輪とのうちの一方の軌道輪の側面に取り付けられた環状のシールを備え、
前記シールは、前記側面に重ねて設けられ当該側面との間を接合面として溶接により取り付けられたステンレス製の環状の芯金と、前記芯金の全体に設けられた接着剤を介して当該芯金のうちの他方の軌道輪側の一部に固定されたゴム製のリップと、を有する、転がり軸受。
【請求項２】
前記芯金は、前記側面に溶接により取り付けられる環状部を有し、
前記環状部は、前記側面に接触する接触面と、前記側面に対面すると共に前記接触面から径方向に向かうにしたがって当該側面から離れる傾斜面と、を有する、請求項１に記載の転がり軸受。
【請求項３】
前記芯金は、前記環状部から軸方向に向かって折り曲げられた曲げ部を有する、請求項２に記載の転がり軸受。
【請求項４】
軌道輪としての外輪及び内輪、並びに前記外輪と前記内輪との間に介在する複数の転動体を備える軸受部に、環状のシールを溶接により取り付ける転がり軸受の製造方法であって、
前記シールは、前記外輪と前記内輪とのうちの一方の軌道輪の側面に溶接により取り付けられるステンレス製の環状の芯金と、前記芯金の全体に設けられた接着剤を介して当該芯金のうちの他方の軌道輪側の一部に固定されたゴム製のリップと、を有し、
前記側面に前記芯金を重ねた状態とし、当該側面と当該芯金との間が接合面となるようにして、当該芯金の表て面からレーザ溶接を行なう溶接工程を有し、
前記溶接工程では、前記芯金がステンレス製であることにより、当該芯金と前記一方の軌道輪との間の接合面の周囲の金属が溶融するよりも先に当該接合面に存在する前記接着剤を溶接の熱により分解させる、転がり軸受の製造方法。
【請求項５】
前記溶接の際、前記芯金を前記側面に対して軸方向に押して拘束した状態とし、
前記芯金と前記側面との間において、一部で接触させるが、当該一部の径方向隣の他部では非接触となるように、当該芯金を軸方向に押す力を調整する、請求項４に記載の転がり軸受の製造方法。
【発明の詳細な説明】
【技術分野】
【０００１】
本発明は、転がり軸受及び転がり軸受の製造方法に関する。
【背景技術】
【０００２】
転がり軸受は、様々な分野で広く用いられる。一般的な転がり軸受は、内輪、外輪、及び、複数の転動体を備える。更に、転動体が存在する軸受内部に軸受外部から水や異物等が侵入するのを防いだり、軸受内部のグリースが軸受外部へ流出するのを防いだりするために、密封部材を備えた転がり軸受が知られている。特許文献１には、密封部材として、円環状のシールド板を備えた転がり軸受が開示されている。シールド板以外の密封部材として、円環状の芯金と、芯金に取り付けられたゴム製のリップとを有するシールが知られている。このようなシールでは、芯金の材質として、比較的安価である電気亜鉛めっき鋼板（ＳＥＣＣ）が使用される。【０００３】
従来、前記のような密封部材を外輪に取り付けるために、外輪の側部内周側に周溝が形成され、この周溝に密封部材の一部が嵌め入れられる。密封部材の固定を確実とするためには、前記周溝を軸方向にある程度広くするのが好ましい。しかし、軸方向寸法を小さくしてスリム化を図る転がり軸受の場合、周溝のスペースが制限され、確実に密封部材を外輪に固定することが難しくなる。
【先行技術文献】
【特許文献】
【０００４】
【特許文献１】特開２００８−５１３０４号公報
【発明の概要】
【０００５】
本発明の一態様に係る転がり軸受は、軌道輪としての外輪及び内輪、前記外輪と前記内輪との間に介在する複数の転動体、並びに、前記外輪と前記内輪とのうちの一方の軌道輪の側面に取り付けられた環状のシールを備え、前記シールは、前記側面に重ねて設けられ当該側面との間を接合面として溶接により取り付けられたステンレス製の環状の芯金と、前記芯金の全体に設けられた接着剤を介して当該芯金のうちの他方の軌道輪側の一部に固定されたゴム製のリップと、を有する。
【０００６】
本発明の一態様に係る転がり軸受の製造方法は、軌道輪としての外輪及び内輪、並びに前記外輪と前記内輪との間に介在する複数の転動体を備える軸受部に、環状のシールを溶接により取り付ける方法であって、前記シールは、前記外輪と前記内輪とのうちの一方の軌道輪の側面に溶接により取り付けられるステンレス製の環状の芯金と、前記芯金の全体に設けられた接着剤を介して当該芯金のうちの他方の軌道輪側の一部に固定されたゴム製のリップと、を有し、前記側面に前記芯金を重ねた状態とし、当該側面と当該芯金との間が接合面となるようにして、当該芯金の表て面からレーザ溶接を行なう溶接工程を有し、前記溶接工程では、前記芯金がステンレス製であることにより、当該芯金と前記一方の軌道輪との間の接合面の周囲の金属が溶融するよりも先に当該接合面に存在する前記接着剤を溶接の熱により分解させる。
【図面の簡単な説明】
【０００７】
【図１】本発明の転がり軸受の一例を示す断面図である。
【図２】シールの径方向外側の部分、及び外輪の一部を拡大して示す断面図である。
【図３】外輪に溶接される前の状態にある芯金の一部を説明する断面図である。
【図４】溶接工程を示す斜視図である。
【図５】溶接の途中状態を示すイメージ図である。
【図６】本実施形態の転がり軸受の仕様、及び、溶接工程での溶接条件の一例を示す図である。
【発明を実施するための形態】
【０００８】
＜本開示が解決しようとする課題＞
密封部材を溶接により外輪に固定する手段が考えられる。例えば、外輪の側面に芯金を重ね、芯金の表て面にレーザ光を照射し溶接する。
【０００９】
シールの場合、芯金にゴム製のリップが設けられる。リップは芯金に塗布された接着剤を介して溶接の妨げにならないよう設けられる。リップを芯金の一部にしか設けない場合でも、芯金に対する接着剤の塗布の容易性の観点から、接着剤は芯金の全体に塗布される。
【００１０】
芯金の材質が、電気亜鉛めっき鋼板や普通鋼である場合、熱伝導率が高いことから、芯金の表て面にレーザ光を照射し溶接すると、外輪と芯金との間の接合面にまで直ぐに芯金の溶融が進む。また、このように接合面の周囲の金属が溶融すると同時に、芯金の全体に塗布した接着剤のうち、接合面に存在する接着剤は分解されガスが発生する。すると、接合面において、発生した前記ガスによって溶融金属が吹き飛ばされたり、発生した前記ガスが溶融金属内に気泡となって多く残留したりする。従来では、溶接部（溶け込み部）にピットやポロシティ等の欠陥が発生しやすく、このような欠陥は、シールを設ける目的である密封性を損なう原因となる。
【００１１】
そこで、本発明は、シールが溶接により取り付けられる転がり軸受において、接着剤によって溶接不良が発生するのを抑制することを目的とする。
【００１２】
＜本発明の実施形態の概要＞
以下、本発明の実施形態の概要を列記して説明する。
【００１３】
本実施形態の転がり軸受は、軌道輪としての外輪及び内輪、前記外輪と前記内輪との間に介在する複数の転動体、並びに、前記外輪と前記内輪とのうちの一方の軌道輪の側面に取り付けられた環状のシールを備え、前記シールは、前記側面に重ねて設けられ当該側面との間を接合面として溶接により取り付けられたステンレス製の環状の芯金と、前記芯金の全体に設けられた接着剤を介して当該芯金のうちの他方の軌道輪側の一部に固定されたゴム製のリップと、を有する。
【００１４】
この転がり軸受では、シールの芯金は、外輪と内輪とのうちの一方の軌道輪に溶接により固定される。芯金はステンレス製であるため、電気亜鉛めっき鋼板や普通鋼と比べて熱伝導率が低い。このため、溶接すると、一方の軌道輪と芯金との間の接合面にまで芯金の溶融が進むのが遅れる。また、芯金の溶融温度に比べて接着剤の分解温度は十分に低い。したがって、接合面の周囲の金属が溶融するよりも先に接合面に存在している接着剤が分解されガスが発生・拡散する。このため、前記ガスによって溶融金属が吹き飛ばされるのを抑えることができる。また、ステンレス製である芯金では温度が低下し難いため、溶融すると液相である時間が長い。このため、仮に接着剤が分解されて発生したガスにより溶融した芯金の一部が吹き飛ばされ欠肉したとしても、その欠肉部を埋め戻す時間が多く確保される。この結果、溶接不良が発生するのを抑制することが可能となる。
【００１５】
また、前記芯金は、前記側面に溶接により取り付けられる環状部を有し、前記環状部は、前記側面に接触する接触面と、前記側面に対面すると共に前記接触面から径方向に向かうにしたがって当該側面から離れる傾斜面と、を有するのが好ましい。この場合、芯金は、接触面で一方の軌道輪の側面と接触するが、この接触面から径方向に向かう領域では前記側面との間において隙間が形成される。このため、溶接の際に、一方の軌道輪と芯金との間の接合面において接着剤が分解されて発生したガスを、前記隙間から外部へ逃がすことができる。よって、前記ガスによって溶融金属が吹き飛ばされるのをより一層効果的に抑えることができる。
【００１６】
また、前記芯金は、前記環状部から軸方向に向かって折り曲げられた曲げ部を有するのが好ましい。この場合、一方の軌道輪と芯金との間の接合面において接着剤が分解されて発生したガスを、曲げ部側から逃がすことが可能となる。よって、前記ガスによって溶融金属が吹き飛ばされるのをより一層効果的に抑えることができる。
【００１７】
本実施形態の転がり軸受の製造方法は、軌道輪としての外輪及び内輪、並びに前記外輪と前記内輪との間に介在する複数の転動体を備える軸受部に、環状のシールを溶接により取り付ける方法であって、前記シールは、前記外輪と前記内輪とのうちの一方の軌道輪の側面に溶接により取り付けられるステンレス製の環状の芯金と、前記芯金の全体に設けられた接着剤を介して当該芯金のうちの他方の軌道輪側の一部に固定されたゴム製のリップと、を有し、前記側面に前記芯金を重ねた状態とし、当該側面と当該芯金との間が接合面となるようにして、当該芯金の表て面からレーザ溶接を行なう溶接工程を有し、前記溶接工程では、前記芯金がステンレス製であることにより、当該芯金と前記一方の軌道輪との間の接合面の周囲の金属が溶融するよりも先に当該接合面に存在する前記接着剤を溶接の熱により分解させる。
【００１８】
この製造方法によれば、接着剤の分解により発生したガスによって溶融金属が吹き飛ばされるのを抑えることができる。また、ステンレス製である芯金では温度が低下し難いため、溶融すると液相である時間が長い。このため、仮に接着剤が分解されて発生したガスにより溶融した芯金の一部が吹き飛ばされ欠肉したとしても、その欠肉部を埋め戻す時間が多く確保される。この結果、溶接不良が発生するのを抑制することが可能となる。
【００１９】
また、前記溶接の際、前記芯金を前記側面に対して軸方向に押して拘束した状態とし、前記芯金と前記側面との間において、一部で接触させるが、当該一部の径方向隣の他部では非接触となるように、当該芯金を軸方向に押す力を調整するのが好ましい。この方法によれば、芯金は、一部において一方の軌道輪の側面と接触するが、この一部の径方向隣の他部では前記側面との間において隙間が形成される。このため、一方の軌道輪と芯金との間の接合面において接着剤が分解されて発生したガスを、前記隙間から外部へ逃がすことができる。よって、前記ガスによって溶融金属が吹き飛ばされるのをより一層効果的に抑えることができる。
【００２０】
＜本開示の効果＞
本開示によれば、シールが溶接により取り付けられる転がり軸受において、溶接不良が発生するのを抑制することが可能となる。
【００２１】
＜本発明の実施形態の詳細＞
〔転がり軸受について〕
図１は、本発明の転がり軸受の一例を示す断面図である。この転がり軸受７は、内輪１０、外輪２０、これら内輪１０と外輪２０との間に設けられた複数の玉（転動体）３０、環状の保持器３５、及び環状のシール４０を備える。図１に示す転がり軸受７は深溝玉軸受である。
【００２２】
内輪１０は、図示していない軸に外嵌固定される筒状の部材であり、外周に玉３０が転動する軌道（軌道溝）１１が形成される。外輪２０は、図示していないハウジングの内面に嵌めて固定される部材であり、内周に玉３０が転動する軌道（軌道溝）２１が形成される。複数の玉３０が内輪１０と外輪２０との間に介在しており、内輪１０と外輪２０とは同心状に配置される。保持器３５は、複数の玉３０を周方向に沿って所定の間隔（等間隔）で保持する。本実施形態では、内輪１０が、軸と共に回転する回転輪であり、外輪２０がハウジングと共に静止状態となる固定輪である。
【００２３】
内輪１０と外輪２０との間であって玉３０が存在する軸受内部５には、潤滑剤としてグリースが封入される。シール４０は、軸受外部に存在する水や異物が軸受内部５へ侵入するのを防ぐと共に、軸受内部５のグリースが軸受外部へ流出するのを防ぐ。
【００２４】
シール４０は、転がり軸受７の軸方向両側に設けられる。各シール４０は、外輪２０の側部２３に溶接によって取り付けられる。本実施形態では、レーザ溶接が採用される。このシール４０が有するリップ４２の一部が、内輪１０の一部（本実施形態では周溝１２）に接触する。軸方向一方側のシール４０と軸方向他方側のシール４０とは、取り付け向きが反対であるが同じ構成である。
【００２５】
内輪１０、外輪２０、及び玉３０は軸受鋼からなる。保持器３５は樹脂製又はステンレス鋼等の金属製（金属プレス製）である。シール４０は、環状の芯金（金属環）４１とリップ４２とを有する。芯金４１はステンレス鋼（ＳＵＳ３０４又はＳＵＳ４３０）からなる。リップ４２はゴム製であり弾性を有する。内輪１０、外輪２０、及び玉３０を、軸受鋼としてＳＵＪ２とすることができるが、その他の鋼材としてもよい。内輪１０、外輪２０、及び玉３０の材質はステンレス鋼であってもよい。
【００２６】
〔シール４０について〕
シール４０は、前記のとおり、環状の芯金４１とリップ４２とを有する。リップ４２は、芯金４１の径方向内側（内輪１０側）の一部にのみ設けられる。芯金４１の径方向外側（外輪２０側）の一部が、外輪２０に溶接によって固定される。
【００２７】
芯金４１は、ステンレス製の平板部材をプレスにより成型して得たものであり、厚さが薄い。芯金４１の厚さｔは、例えば０．１ミリメートル以上であり０．５ミリメートル以下であり、薄肉の環状部材である。シール４０の内径は例えば１０〜１５０ミリメートルである。芯金４１は、径方向外側から、第一の曲げ部４３、環状部４４、第二の曲げ部４５、及び本体部４６を有する。芯金４１は、外輪２０の側面２５に重ねて設けられ、この側面２５との間を接合面として溶接により取り付けられる。
【００２８】
図２は、シール４０の径方向外側の部分、及び外輪２０の一部を拡大して示す断面図である。外輪２０の側部２３には、凹周溝２４が形成されている。凹周溝２４は、軸方向一方側に臨む側面２５と、径方向内側へ臨む内周面２６とを有する。側面２５が、溶接によって芯金４１を固定する取り付け面となる。側面２５と、芯金４１の一部である環状部４４の環状側面４９との間が溶接による接合面Ｊとなる。接合面Ｊに、溶接による溶け込み部２７の一部が存在する。溶け込み部２７は、芯金４１の一部（環状部４４）と外輪２０の一部とが溶け込んだ部分であり、ナゲット又はビードとも呼ばれる。内周面２６と芯金４１（第一の曲げ部４３）との間には隙間が設けられる。側面２５は、転がり軸受７の中心軸Ｃ（図１参照）に直交する仮想の平面Ｆに沿って設けられる。転がり軸受７の中心軸Ｃは、内輪１０、外輪２０、及びシール４０それぞれの中心軸と一致する。
【００２９】
凹周溝２４には、凹状の隅アール部２４ａが形成されており、第一の曲げ部４３の一部が凸状のアール部４３ａとなっている。凸状のアール部４３ａの曲率半径は、隅アール部２４ａの曲率半径よりも大きくなっている。そして、前記のとおり、内周面２６と芯金４１（第一の曲げ部４３）との間には隙間が設けられる。これにより、芯金４１の縁部（第一の曲げ部４３）が、隅アール部２４ａに干渉して、芯金４１全体が側面２５から浮き上がるのを防止することができる。
【００３０】
環状部４４は、外輪２０の側面２５に沿って設けられる円環状の部分であり、側面２５に重ねて設けられ、この側面２５との間を接合面Ｊとして溶接により取り付けられる。図３は、外輪２０に溶接される前の状態にある芯金４１の一部を説明する断面図である。図３には、側面２５上に芯金４１が載置された状態（溶接前の状態）が示されている。環状部４４は、側面２５に接触する接触面４７と、側面２５に対面すると共に接触面４７から径方向内方に向かうにしたがって側面２５から軸方向に離れる傾斜面４８とを有する。本実施形態では、環状部４４が有する外輪２０側の環状側面４９の全体がテーパ面となっていて、この環状側面４９の一部が接触面４７となり、他部が傾斜面４８となる。接触面４７が側面２５に接触した状態で、傾斜面４８と側面２５との間に形成される隙間ｅの最大値は、例えば０．０２ミリメートル〜０．０５ミリメートル程度である。
【００３１】
後の製造方法でも説明するが、芯金４１を外輪２０に溶接する際、芯金４１を側面２５に対して軸方向（図３の場合、上から下へ向く方向）に押して、芯金４１を拘束した状態とする。芯金４１は本体部４６において図外の治具により軸方向に押される。このため、芯金４１は、環状部４４を含む領域において弾性的に変形する。接触面４７と側面２５との接触領域が、溶接前の状態（図３の状態）と比較すると、広くなる。この接触領域において、溶接が行われ、溶け込み部２７（図２参照）が接触面４７に形成される。芯金４１が側面２５に対して軸方向に押圧されるが、前記隙間ｅは残された状態で溶接される。
以上より、溶接後の転がり軸受７において、環状部４４は（図２参照）、溶け込み部２７（の一部）を含み側面２５に接触する接触面４７と、傾斜面４８とを有する。傾斜面４８は、側面２５に対面すると共に接触面４７から径方向に向かうにしたがって側面２５から離れる形状となる。なお、傾斜面４８は、接触面４７から径方向の内方及び外方の少なくとも一方に向かうにしたがって側面２５から離れる形状であればよい。本実施形態では、傾斜面４８は、接触面４７から径方向の内方に向かうにしたがって側面２５から離れる。
【００３２】
図２において、第一の曲げ部４３は、環状部４４から軸方向に向かって折り曲げられた部分である。より具体的に説明すると、第一の曲げ部４３は、環状部４４から径方向外側に延びつつ軸方向に延びる部分である。環状部４４と第一の曲げ部４３との境界が二点鎖線で示されている。第一の曲げ部４３は、外輪２０の側面２５及び内周面２６に非接触となる。
【００３３】
第二の曲げ部４５は、環状部４４から軸方向に向かって折り曲げられた第一部分５１と、第一部分５１から径方向に折り曲げられた第二部分５２とを含む。前記隙間ｅにより第二の曲げ部４５は、外輪２０の側面２５と非接触である。環状部４４と第二の曲げ部４５との境界が二点鎖線で示されている。
【００３４】
図２において、本体部４６は、凹凸が無く円環状の平板部分を有し、この平板部分は前記仮想の平面Ｆに平行となって設けられる。ただし、図１に示されるように、本体部４６の内輪１０側の端部は折り曲げ部を有する。この折り曲げ部にリップ４２が固定される。
【００３５】
リップ４２は、ニトリル系、シリコン系、アクリル系、又はフッ素系のゴムにより構成され、弾性を有する。リップ４２を芯金４１の一部に固定するために、芯金４１の全面に接着剤５０が塗布される。リップ４２は芯金４１の一部にのみ設けられるのに対して、接着剤５０を芯金４１の全面（全体）に塗布する理由は、接着剤５０を芯金４１の一部に塗布する場合よりも全体に塗布する方が作業的に容易であり、トータルコスト面で有利となるためである。この芯金４１が金型に設置され、金型によりリップ４２が成型される。つまり、芯金４１を金型に装着して行なうインサート成型により、シール４０は製造される。芯金４１とリップ４２とを接着するために使用される接着剤５０は、フェノール樹脂系又はエポキシ系である。芯金４１の全面に塗布される接着剤５０の厚さは、例えば、１マイクロメートル以上であり５マイクロメートル以下である。芯金４１のうち、リップ４２が被覆している部分では、芯金４１とリップ４２との間に接着剤５０による層（硬化した層）が介在しており、リップ４２が被覆していない部分では、接着剤５０による層（硬化した層）が露出する。
【００３６】
以上のように、シール４０が有する芯金４１の径方向外側部がレーザ溶接されており、シール４０は外輪２０の側面２５に溶接によって取り付けられている。更に説明すると、芯金４１の外周側の端縁から所定寸法だけ径方向内側に寄った途中部（環状部４４）が、レーザ溶接される。本実施形態では、周方向に沿って全周が溶接される。本実施形態の芯金４１は、第一の曲げ部４３と第二の曲げ部４５とを有している。このため、芯金４１の剛性が高く、溶接による芯金４１の歪の発生が抑制される。
【００３７】
〔転がり軸受７の製造方法について〕
前記構成を備える転がり軸受７の製造方法について説明する。図１を参考にして説明すると、この製造方法では、先ず、内輪１０、外輪２０、玉３０及び保持器３５を組み立てて一体化し、中間製品である軸受部８とする（組み立て工程）。溶接前、この軸受部８と別体であるシール４０は、前記のとおり、ステンレス製である環状の芯金４１と、ゴム製のリップ４２とを有する。リップ４２は、芯金４１の全体に設けられた（塗布された）接着剤５０を介して芯金４１のうち内輪１０側の一部に設けられたものである。
【００３８】
次に、このシール４０の一部（環状部４４）を軸受部８が有する外輪２０の側面２５に重ねる準備工程が行われる。その後、シール４０を外輪２０の側面２５にレーザ溶接（ファイバーレーザ溶接）する溶接工程が行われる（図４参照）。図１に示される転がり軸受７の場合、軸受部８の軸方向一方側において準備工程及び溶接工程を行い、その後、この軸受部８の軸方向他方側において準備工程及び溶接工程を行なう。溶接工程を終えることで、転がり軸受７は完成する。
【００３９】
準備工程及び溶接工程では、軸受部８の中心軸Ｃを鉛直方向として、上方からレーザ溶接を行なう（図４参照）。本実施形態では、回転ステージ３８の上に、シール４０を重ねた軸受部８を載置する。レーザ光Ｌを照射するレーザ照射口（ヘッド）３９が静止状態にあり、回転ステージ３８を回転駆動させ、周方向に沿って溶接を行なう。また、アシストガス噴射口３７からガスを噴射させる。レーザ照射口３９では、レーザ光Ｌの焦点距離を変更可能であり、また、レーザ照射口３９を備える溶接装置は、レーザ光Ｌの出力を変更可能である。このように溶接工程では、図４及び図５に示されるように、外輪２０の側面２５に芯金４１を重ねた状態とし、側面２５と芯金４１との間が接合面Ｊとなるようにして、この接合面Ｊと反対側である芯金４１の表て面４４ａからレーザ溶接を行なう。
【００４０】
また、溶接工程では、芯金４１を側面２５に対して軸方向下向きに押して拘束した状態とする。芯金４１は、本体部４６（図５参照）において図外の治具によって側面２５に押し付けられる。この押し付け力は、所定の値に設定される。具体的に説明すると、芯金４１と側面２５との間において、一部で接触させるが、この一部の径方向内方側の隣の他部では非接触となるように、芯金４１を軸方向に押す力を調整する。側面２５に接触する前記一部が、前記接触面４７となり、側面２５に非接触となる前記他部が、前記傾斜面４８となる。傾斜面４８と側面２５との間に前記隙間ｅが残された状態とし、この状態を維持して、溶接が行われる。
【００４１】
図５は、溶接の途中状態を示すイメージ図である。なお、図５では、芯金４１の環状部４４の表て面（上面）４４ａにレーザ光Ｌが照射された直後の状態が示されている。この状態では、芯金４１の溶融が、接合面Ｊ、つまり環状部４４の環状側面４９にまで進んでいない。図５において、レーザ光Ｌにより芯金４１が溶融している領域をクロスハッチで示している。
【００４２】
ここで、前記のとおり芯金４１の全面に接着剤５０による層（接着剤５０が硬化した層）が形成されている。このため、芯金４１の環状部４４（環状側面４９）にも接着剤５０による層が形成されている。
【００４３】
環状部４４の表て面（上面）４４ａにレーザ光Ｌが照射されると、照射された領域において芯金４１の溶融が進む。芯金４１はステンレス製であり熱伝導率が低い。このため、芯金４１の溶融は、従来用いられている電気亜鉛めっき鋼板（ＳＥＣＣ）の場合よりも遅延する。芯金４１の熱伝導率は低いが、レーザ光Ｌによって発生する高熱により、環状部４４の裏面４４ｂ（下面、環状側面４９）側においては、接着剤５０の分解温度（約３００℃）に直ぐに達する。このため、接合面Ｊでは、芯金４１が溶融する温度に達するよりも先に、つまり、接合面Ｊ側が溶融するよりも先に、前記分解温度に達して接着剤５０の分解が開始されガスが発生する。接合面Ｊにおいて接着剤５０が分解されて発生したガスは、図５の矢印Ｇで示されるように、前記隙間ｅを通じて及び第一の曲げ部４３側から、外部（大気）へ放出される。なお、本実施形態において芯金４１に用いられたステンレス鋼の熱伝導率は、０．１６Ｗ／ｍ℃×１０＾２である。これに対して電気亜鉛めっき鋼板（ＳＥＣＣ）の熱伝導率は、０．５８Ｗ／ｍ℃×１０＾２である。
【００４４】
図６は、本実施形態の転がり軸受７の仕様、及び、溶接工程での溶接条件の一例を示している。溶接のためにレーザ出力をパルス波形としている。デューティー比等の溶接条件は、図６に示す条件以外であってもよく、変更可能である。また、適用する転がり軸受のサイズ等も変更可能である。
【００４５】
以上のように、組み立てた軸受部８に、環状のシール４０を溶接により取り付ける転がり軸受７の製造方法には、次の工程が含まれる。つまり、この製造方法には、芯金４１と外輪２０との溶接を行なう溶接工程（図４参照）が含まれている。この溶接工程では、芯金４１がステンレス製であることにより、芯金４１と外輪２０との接合面Ｊ（図５参照）の周囲の金属が溶融するよりも先に、接合面Ｊに存在する接着剤５０を溶接の熱により分解させる。
【００４６】
前記製造方法によって製造される転がり軸受７では、シール４０の芯金４１は外輪２０に溶接により固定される。芯金４１はステンレス製であるため熱伝導率が低い。このため、前記のとおり、溶接すると、外輪２０と芯金４１との接合面Ｊにまで芯金４１の溶融が進むのが遅れる。また、芯金４１の溶融温度に比べて接着剤５０の分解温度は十分に低い。したがって、図５により説明したように、接合面Ｊの周囲の金属が溶融するよりも先に接合面Ｊに存在している接着剤５０が分解する。このため、接着剤５０が分解されて発生したガスによって溶融金属が吹き飛ばされるのを抑えることができる。また、ステンレス製である芯金４１では温度が低下し難いため、溶融すると液相である時間が長い。このため、仮に接着剤５０が分解されて発生したガスにより溶融した芯金４１の一部が吹き飛ばされ欠肉したとしても、その欠肉部を埋め戻す時間が多く確保される。この結果、溶接不良が発生するのを抑制することが可能となる。
【００４７】
また、溶接の際、前記のとおり、芯金４１を側面２５に対して軸方向に押して拘束した状態とする。この際、芯金４１と側面２５との間において、一部で接触させるが、この一部の径方向隣の他部では非接触となるように、芯金４１を軸方向に押す力が調整される。この方法によれば、芯金４１は、一部において側面２５と接触するが、この一部の径方向隣の他部では側面２５との間において隙間ｅが形成される（図５参照）。このため、外輪２０と芯金４１との間の接合面Ｊにおいて接着剤５０が分解されて発生したガスを、隙間ｅから外部へ逃がすことができる。よって、前記ガスによって溶融金属が吹き飛ばされるのをより一層効果的に抑えることができる。
【００４８】
また、図５に示されるように、芯金４１は、環状部４４から軸方向に向かって折り曲げられた第一の曲げ部４３を有する。このため、接合面Ｊにおいて接着剤５０が分解されて発生したガスを、曲げ部４３側から逃がすことが可能となる。よって、前記ガスによって溶融金属が吹き飛ばされるのをより一層効果的に抑えることができる。
【００４９】
前記製造方法によって製造された転がり軸受７によれば、外輪２０とシール４０とを強固に接合することができ、また、溶接部（溶け込み部２７）にピットやポロシティ等の欠陥が発生するのを抑制することができ、密封性も高い。シール４０は溶接により外輪２０に固定されることから、従来のような嵌合用の広い取り付け溝が不要となり、転がり軸受７の軸方向寸法を小さくする（スリム化する）ことが可能となる。シール４０は、凹周溝２４（図２参照）の軸方向の範囲内に設けられることから、シール４０が軸受部８から軸方向に突出しない構成となる。
【００５０】
〔その他について〕
【００５１】
図１及び図２に示す芯金４１は、径方向外側から順に、第一の曲げ部４３、環状部４４、第二の曲げ部４５、及び本体部４６を有する。図２において、第一の曲げ部４３と、環状部４４と、第二の曲げ部４５とによって囲まれた領域に周方向に連続する凹部５９が形成される。この凹部５９に溶け込み部２７の一部が存在する。凹部５９は、溶け込み部２７が外輪２０の側面からはみ出すのを防ぐ。
【００５２】
第二の曲げ部４５は、内輪１０側に向かうにしたがって軸方向外側（図１では右側）へ向かう形状を有する。そして、第二の曲げ部４５は、平坦であり円環状の本体部４６と繋がる。第二の曲げ部４５によれば、本体部４６は、環状部４４よりも軸方向外側に位置し、保持器３５との間隔を広くする。この広くなっている領域に、グリースが存在することができる。このため、軸受内部５におけるグリースの封入量が増加する。
【００５３】
本実施形態のシール４０の場合、前記準備工程において、第一の曲げ部４３と第二の曲げ部４５との間、つまり、環状部４４の範囲を、溶接すべき箇所として、目視により特定することが容易である。このように、芯金４１が第二の曲げ部４５を有することで、目視によってシール４０を外輪２０に位置合わして溶接する作業が容易となる。
【００５４】
前記各実施形態では、シール４０が外輪２０に取り付けられている場合について説明したが、シール４０が内輪１０に取り付けられていてもよい。つまり、シール４０は、外輪２０と内輪１０とのうちの一方の軌道輪の側面に取り付けられる。
【００５５】
本発明の転がり軸受は、図示する形態に限らず本発明の範囲内において他の形態のものであってもよい。また、その製造方法についても本発明の範囲内において他の形態の方法であってもよい。
例えば、前記各実施形態では玉軸受の場合を説明したが、これ以外として、転がり軸受は、転動体がころであるころ軸受であってもよい。
また、前記各実施形態では、シール４０が外輪２０の軸方向両側に取り付けられる場合について説明したが、軸方向の一方側のみに取り付けられていてもよい。
【符号の説明】
【００５６】
７：転がり軸受          １０：内輪                    ２０：外輪
２５：側面              ３０：玉（転動体）            ４０：シール
４１：芯金              ４２：リップ                  ４３：第一の曲げ部
４４：環状部            ４４ａ：表て面                ４７：接触面
４８：傾斜面            ５０：接着剤                  Ｊ：接合面
【図１】
2019181020.tif 000003
【図２】
2019181020.tif 000004
【図３】
2019181020.tif 000005
【図４】
2019181020.tif 000006
【図５】
2019181020.tif 000007
【図６】
2019181020.tif 000008
【国際調査報告】
2019181020.tif 000009
2019181020.tif 000010
2019181020.tif 000011
2019181020.tif 000012